(57)【要約】      （修正有）【課題】色ムラの発生を防止でき、高い画像濃度を確保できるインクの提供。【解決手段】色材、有機溶剤、一般式（１）で表される化合物及び一般式（２）で表される化合物を含有するインク。2022003104.tif 000027ｎは４〜１０の整数を表す。2022003104.tif 000028ｎ１は１〜２の整数、ｎ２は１〜２の整数を表す。【選択図】なし【特許請求の範囲】
【請求項１】
色材、有機溶剤、下記一般式（１）で表される化合物、及び下記一般式（２）で表される化合物を含有することを特徴とするインク。
【化１】
2022003104.tif 000025
ただし、前記一般式（１）中、ｎは４〜１０の整数を表す。
【化２】
2022003104.tif 000026
ただし、前記一般式（２）中、ｎ１は１〜２の整数、ｎ２は１〜２の整数を表す。
【請求項２】
前記一般式（１）において、ｎは６〜９の数を表す、請求項１に記載のインク。
【請求項３】
前記一般式（１）で表される化合物のＨＬＢ値が１０以上である、請求項１から２のいずれかに記載のインク。
【請求項４】
前記一般式（２）で表される化合物のＨＬＢ値が８以下である、請求項１から３のいずれかに記載のインク。
【請求項５】
前記一般式（１）で表される化合物の含有量が、０．０５質量％以上１．５質量％以下である、請求項１から４のいずれかに記載のインク。
【請求項６】
前記一般式（１）で表される化合物の含有量をＡ（質量％）とし、前記一般式（２）で表される化合物の含有量をＢ（質量％）とすると、次式、１≦Ａ／Ｂ≦１５、を充たす、請求項１から５のいずれかに記載のインク。
【請求項７】
更にポリエーテル変性ポリシロキサンを含有し、前記ポリエーテル変性ポリシロキサンの含有量が０．１質量％以上２質量％以下である、請求項１から６のいずれかに記載のインク。
【請求項８】
前記一般式（２）で表される化合物の含有量をＢ（質量％）とし、前記ポリエーテル変性ポリシロキサンの含有量をＣ（質量％）とすると、次式、１≦Ｃ／Ｂ≦２、を充たす、請求項７に記載のインク。
【請求項９】
シアンインク、マゼンタインク、イエローインク、及びブラックインクから選ばれる少なくとも２つのインクを有するインクセットであって、
前記インクセットを構成するインクは、請求項１から８のいずれかに記載のインクであるインクセット。
【請求項１０】
請求項１から８のいずれかに記載のインク又は請求項９に記載のインクセットと、
凝集剤を含む処理液と、
を有することを特徴とする印刷用セット。
【請求項１１】
請求項１から８のいずれかに記載のインク又は請求項９に記載のインクセットと、
前記インク又は前記インクセットにおける各インクを収容する収容部と、
前記インク又は前記インクセットにおける各インクを付与するインク付与手段と、
を有することを特徴とする印刷装置。
【請求項１２】
請求項１から８のいずれかに記載のインク又は請求項９に記載のインクセットにおける各インクをインク付与手段から付与することを特徴とする印刷方法。
【発明の詳細な説明】
【技術分野】
【０００１】
本発明は、インク、インクセット、印刷用セット、印刷装置、及び印刷方法に関する。
【背景技術】
【０００２】
近年、インクジェット記録方式は、可変印刷や幅広いメディア対応可能といった利点から、商用印刷としても拡大している。商用印刷においては、多種多様な紙に対して印刷を行っており、その紙は大きく分けて普通紙とコート紙に分けられ、普通紙の光学濃度（ＯＤ）の確保とコート紙の光沢性の確保とでは、必要とされるインクの機能が異なっている。
そのため、画像の色再現性、耐擦過性、耐久性、耐光性、画像の乾燥性、文字にじみ（フェザリング）、色境界にじみ（カラーブリード）、ビーディング、両面印刷性、吐出安定性などの要求される全ての特性を満足することは非常に難しく、用途に応じて優先される特性により用いるインクが選択されている。
【０００３】
例えば、記録媒体表面にインクによる画像が形成された際にインク中の色材を定着するための材料を予め塗工した記録媒体や、表面に白色顔料や水溶性ポリマーを塗工した記録媒体が提案されている。しかし、これらの提案は上記のような特殊な処理を施す必要があることから高価であり、写真画像出力等の特殊な用途に限定され、広く普及するには至っていない。
そこで、一般的な記録媒体にも対応するため、記録媒体上に予め色材の凝集性を有する処理液を付与し、その部分にインクを付与して印刷することにより、普通紙やコート紙においても画像濃度や彩度を高くすることができるインクジェット記録方法が提案されている。
【０００４】
一方、産業印刷や産業印刷分野では、民生用印刷に比べて、高い生産性が求められ、高速印刷が行われている。この高速印刷に対応するため、ラインヘッド方式の印刷ヘッドが開発されている。従来のシリアルヘッド方式ではヘッドを複数回動作させて印刷するのに対し、ラインヘッド方式では、ヘッドを固定し、記録媒体だけを走査させるので高速印刷が可能となる。
例えば、ラインヘッド方式用インクとして、ノズルの吐出不良の対策と、低コストと高生産性を目的として、特定の界面活性剤を２種以上、特定量併用したものが提案されている（例えば、特許文献１参照）。
【発明の概要】
【発明が解決しようとする課題】
【０００５】
本発明は、色ムラの発生を防止でき、高い画像濃度を確保できるインクを提供することを目的とする。
【課題を解決するための手段】
【０００６】
前記課題を解決するための手段としての本発明のインクは、色材、有機溶剤、下記一般式（１）で表される化合物、及び下記一般式（２）で表される化合物を含有する。
【化１】
2022003104.tif 000002
ただし、前記一般式（１）中、ｎは４〜１０の整数を表す。
【化２】
2022003104.tif 000003
ただし、前記一般式（２）中、ｎ１は１〜２の整数、ｎ２は１〜２の整数を表す。
【発明の効果】
【０００７】
本発明によると、色ムラの発生を防止でき、高い画像濃度を確保できるインクを提供することができる。
【図面の簡単な説明】
【０００８】
【図１】図１は、印刷装置の一例を示す斜視説明図である。
【図２】図２は、印刷装置におけるメインタンクの一例を示す斜視説明図である。
【発明を実施するための形態】
【０００９】
（インク）
本発明のインクは、色材、有機溶剤、下記一般式（１）で表される化合物、及び下記一般式（２）で表される化合物を含有し、ポリエーテル変性ポリシロキサンを含有することが好ましく、更に必要に応じてその他の成分を含有する。
【化３】
2022003104.tif 000004
ただし、前記一般式（１）中、ｎは４〜１０の整数を表す。
【化４】
2022003104.tif 000005
ただし、前記一般式（２）中、ｎ１は１〜２の整数、ｎ２は１〜２の整数を表す。
【００１０】
従来技術では、インクが横に薄く広がり乾燥する際に乾燥によるインクの対流で顔料が偏在してしまい、ビーディングが発生する。また、顔料の偏在によるビーディングの発生により画像濃度が低下してしまい明瞭な画像が得られないという問題がある。
【００１１】
本発明者らは鋭意検討を重ねた結果、色材、有機溶剤、上記一般式（１）で表される化合物、及び上記一般式（２）で表される化合物を含有するインクが、上記２種類の化合物を組み合わせることによって、オフセットコート紙に対してのインクの濡れ広がりとレベリング性が制御でき、その結果、色ムラ（ビーディング）の発生が抑制できることを見出した。このことは、ラインヘッド方式において顕著に認められる。
【００１２】
＜一般式（１）で表される化合物＞
上記一般式（１）で表される化合物は、ポリオキシアルキレンアルキルエーテル系界面活性剤である。インク中に上記一般式（１）で表される化合物を含むことによって、記録媒体等にインクが付与されることにより形成されるインクドットが濡れ広がりやすくなる。これにより、記録媒体等の表面にインクが均一に薄く広がることで、記録媒体に付与されたインクが乾燥するまでの時間が短くなり、付与されたインクが乾燥して定着するまでの間にインク中の色材の分布が不均一化することが抑制される。その結果、インクにより形成されるベタ画像において、色ムラ（ビーディング）の発生が抑制でき、画像濃度を上げることができる。
【００１３】
上記一般式（１）において、ｎは４〜１０の整数を表し、６〜９の整数であることが好ましい。ｎが４〜１０の整数であることによって、記録媒体等にインクが付与されることにより形成されるインクドットが濡れ広がりやすくなり、色ムラ（ビーディング）の発生が抑制される。
上記一般式（１）で表される化合物のＨＬＢ値は１０以上であることが好ましく、１０以上１２以下がより好ましい。ＨＬＢ値が１０以上であると、水との親和性が高くなるという利点がある。
【００１４】
上記一般式（１）で表される化合物としては、適宜合成したものを使用してもよいし、市販品を使用してもよい。該市販品としては、例えば、Ｔｒｉｔｏｎ  ＨＷ−１０００、ＴＭＮ−３、ＴＭＮ−６、ＴＭＮ−１００Ｘ、ＴＭＮ−１０（いずれもダウ・ケミカル社製）などが挙げられる。これらは、１種単独で使用してもよいし、２種以上を併用してもよい。
【００１５】
上記一般式（１）で表される化合物の含有量は、インクの全量に対して、０．０５質量％以上１．５質量％以下であることが好ましく、０．１質量％以上１．５質量％以下であることがより好ましい。含有量が０．０５質量％以上１．５質量％以下であることで、記録媒体等にインクが付与されることにより形成されるインクドットが濡れ広がりやすくなり、ビーディングの発生が抑制される。
【００１６】
＜一般式（２）で表される化合物＞
上記一般式（２）で表される化合物は、ポリオキシアルキレンアルキルエーテル系界面活性剤である。上記一般式（２）で表される化合物は、蒸発過程でのインクのレベリングと固形分の分散安定性を確保する。水分が蒸発し溶剤成分が多くなった時に対しての濡れ性を付与することで、インク膜のレベリング性を上げ、更に疎水になることで本来は分散性が失われる固形成分も上記一般式（２）で表される化合物の影響により分散性を保てるため、色ムラの発生を抑えることができる。
上記一般式（２）におけるｎ１は１〜２の整数、ｎ２は１〜２の整数を表す。
上記一般式（２）で表される化合物のＨＬＢ値は８以下であることが好ましく、６以上８以下がより好ましい。ＨＬＢ値が８以下であると、疎水系有機溶剤との相溶性が高くなるという利点がある。
上記一般式（２）で表される化合物としては、適宜合成したものを使用してもよいし、市販品を使用してもよい。該市販品としては、例えば、ＬＦＥ−１４１０、ＬＦＥ−６３５（ダウ・ケミカル社製）などが挙げられる。
【００１７】
上記一般式（２）で表される化合物の含有量は、インクの全量に対して、０．１質量％以上２．０質量％以下であることが好ましく、０．５質量％以上１．５質量％以下であることがより好ましい。０．１質量％以上２．０質量％以下であることで、蒸発過程でのインクのレベリングと固形分の分散安定性を確保することができる。
【００１８】
上記一般式（１）で表される化合物の含有量をＡ（質量％）とし、上記一般式（２）で表される化合物の含有量をＢ（質量％）とすると、次式、１≦Ａ／Ｂ≦１５、を充たすことが好ましく、次式、１．５≦Ａ／Ｂ≦５、を充たすことがより好ましい。
次式、１≦Ａ／Ｂ≦１５、を充たすことにより、色ムラの発生が防止でき、高い画像濃度を確保することができる。
【００１９】
＜ポリエーテル変性ポリシロキサン＞
ポリエーテル変性ポリシロキサンは、画像表面に配向されることで、画像面の摩擦係数を低減させ乾燥後の膜の定着性を更に向上させる効果がある。その反面、インクの表面張力を低下させインクの泡が消えにくい作用を発現する。しかし、ポリエーテル変性ポリシロキサンは、上記一般式（２）で表される化合物と併用をすることで、親水／疎水で相容れなくなり泡の膜厚が不安定になることによって泡が消えやすくなる。
ポリエーテル変性ポリシロキサンはポリシロキサンの末端にポリエーテル変性がある構造であり、ポリシロキサンの長さにより、レベリング性や定着性を発現するスリップ性を調整することができる。
ポリエーテル変性の量により、各種溶剤に対する相溶性を調整することができる。そのため、ポリエーテル変性ポリシロキサンは１種類だけでなく、複数を組み合わせることも可能である。
【００２０】
ポリエーテル変性ポリシロキサンの含有量は、インクの全量に対して、０．１質量％以上２質量％以下が好ましく、０．５質量％以上１質量％以下がより好ましい。含有量が０．１質量％以上であると、画像表面に配向するＳｉの量が適切になり定着性が好適になる。また、含有量が２質量％以下であると、インクの保存安定性が好適となる。
上記一般式（２）で表される化合物の含有量をＢ（質量％）とし、上記ポリエーテル変性ポリシロキサンの含有量をＣ（質量％）とすると、次式、１≦Ｃ／Ｂ≦２、を充たすことが好ましい。
次式、１≦Ｃ／Ｂ≦２、を充たすことにより、界面活性剤の分離を抑えて保存安定性を確保することができる。
【００２１】
ポリエーテル変性ポリシロキサンとしては、適宜合成したものを使用してもよいし、市販品を使用してもよい。該市販品としては、例えば、ＴＥＧＯ  Ｒａｄ  ２０１０、ＴＥＧＯ  Ｒａｄ  ２０１１、ＴＥＧＯ  Ｒａｄ  ２２００Ｎ、ＴＥＧＯ  Ｒａｄ  ２２５０、ＴＥＧＯ  Ｒａｄ  ２３００、ＴＥＧＯ  Ｒａｄ  ２５００、ＴＥＧＯ  Ｒａｄ  ２７００、ＴＥＧＯ  Ｒａｄ  ２８００、ＴＥＧＯ  Ｆｌｏｗ  ４２５、ＴＥＧＯ  Ｇｌｉｄｅ  １００、ＴＥＧＯ  Ｇｌｉｄｅ  １１０、ＴＥＧＯ  Ｇｌｉｄｅ  １３０、ＴＥＧＯ  Ｇｌｉｄｅ  ４４０、ＴＥＧＯ  Ｇｌｉｄｅ  ４５０、ＴＥＧＯ  Ｇｌｉｄｅ  ４１０、ＴＥＧＯ  Ｇｌｉｄｅ  ４９６、ＴＥＧＯ  Ｇｌｉｄｅ  ４９４、ＴＥＧＯ  Ｇｌｉｄｅ  ４１５、ＴＥＧＯ  Ｇｌｉｄｅ  ４３２、ＴＥＧＯ  Ｇｌｉｄｅ  ４３５、ＴＥＧＯ  Ｇｌｉｄｅ  Ｂ  １４８４、ＴＥＧＯ  Ｇｌｉｄｅ  ＺＧ４００（いずれも、ＥＶＯＮＩＫ社製）などが挙げられる。これらは、１種単独で使用してもよいし、２種以上を併用してもよい。
【００２２】
＜インク＞
以下、インクに用いる有機溶剤、水、色材、樹脂、添加剤等について説明する。
【００２３】
＜樹脂＞
インク中に含有する樹脂の種類としては、特に制限はなく、目的に応じて適宜選択することができ、例えば、ウレタン樹脂、ポリエステル樹脂、アクリル系樹脂、酢酸ビニル系樹脂、スチレン系樹脂、ブタジエン系樹脂、スチレン−ブタジエン系樹脂、塩化ビニル系樹脂、アクリル−スチレン系樹脂、アクリル−シリコーン系樹脂などが挙げられる。
これらの樹脂からなる樹脂粒子を用いてもよい。樹脂粒子を、水を分散媒として分散した樹脂エマルションの状態で、色材や有機溶剤などの材料と混合してインクを得ることが可能である。樹脂粒子としては、適宜合成したものを使用してもよいし、市販品を使用してもよい。これらは、１種単独で使用してもよいし、２種以上を併用してもよい。
【００２４】
樹脂粒子の体積平均粒径としては、特に制限はなく、目的に応じて適宜選択することができるが、良好な定着性、高い画像硬度を得る点から、１０ｎｍ以上１，０００ｎｍ以下が好ましく、１０ｎｍ以上２００ｎｍ以下がより好ましく、１０ｎｍ以上１００ｎｍ以下が特に好ましい。
体積平均粒径は、例えば、粒度分析装置（ナノトラック  Ｗａｖｅ−ＵＴ１５１、マイクロトラック・ベル株式会社製）を用いて測定することができる。
【００２５】
樹脂の含有量としては、特に制限はなく、目的に応じて適宜選択することができるが、定着性及びインクの保存安定性の点から、インク全量に対して、１質量％以上３０質量％以下が好ましく、５質量％以上２０質量％以下がより好ましい。
【００２６】
インク中の固形分の粒径については、特に制限はなく、目的に応じて適宜選択することができる。吐出安定性、画像濃度などの画像品質を高くする点から、インク中の固形分の粒径の最大頻度が最大個数換算で２０ｎｍ以上１,０００ｎｍ以下が好ましく、２０ｎｍ以上１５０ｎｍ以下がより好ましい。固形分は樹脂粒子や顔料の粒子等が含まれる。粒径は、粒度分析装置（ナノトラック  Ｗａｖｅ−ＵＴ１５１、マイクロトラック・ベル株式会社製）を用いて測定することができる。
【００２７】
＜色材＞
色材としては、特に限定されず、顔料、染料を使用可能である。
顔料としては、無機顔料又は有機顔料を使用することができる。これらは、１種単独で用いてもよく、２種以上を併用してもよい。また、顔料として、混晶を使用してもよい。
顔料としては、例えば、ブラック顔料、イエロー顔料、マゼンタ顔料、シアン顔料、白色顔料、緑色顔料、橙色顔料、金色や銀色などの光沢色顔料やメタリック顔料などを用いることができる。
無機顔料として、酸化チタン、酸化鉄、炭酸カルシウム、硫酸バリウム、水酸化アルミニウム、バリウムイエロー、カドミウムレッド、クロムイエローに加え、コンタクト法、ファーネス法、サーマル法などの公知の方法によって製造されたカーボンブラックを使用することができる。
また、有機顔料としては、アゾ顔料、多環式顔料（例えば、フタロシアニン顔料、ペリレン顔料、ペリノン顔料、アントラキノン顔料、キナクリドン顔料、ジオキサジン顔料、インジゴ顔料、チオインジゴ顔料、イソインドリノン顔料、キノフタロン顔料など）、染料キレート（例えば、塩基性染料型キレート、酸性染料型キレートなど）、ニトロ顔料、ニトロソ顔料、アニリンブラックなどを使用できる。これらの顔料のうち、溶媒と親和性のよいものが好ましく用いられる。その他、樹脂中空粒子、無機中空粒子の使用も可能である。
顔料の具体例として、黒色用としては、ファーネスブラック、ランプブラック、アセチレンブラック、チャンネルブラック等のカーボンブラック（Ｃ．Ｉ．ピグメントブラック７）類、又は銅、鉄（Ｃ．Ｉ．ピグメントブラック１１）、酸化チタン等の金属類、アニリンブラック（Ｃ．Ｉ．ピグメントブラック１）等の有機顔料が挙げられる。
【００２８】
更に、カラー用としては、Ｃ．Ｉ．ピグメントイエロー１、３、１２、１３、１４、１７、２４、３４、３５、３７、４２（黄色酸化鉄）、５３、５５、７４、８１、８３、９５、９７、９８、１００、１０１、１０４、１０８、１０９、１１０、１１７、１２０、１３８、１５０、１５３、１５５、１８０、１８５、２１３、Ｃ．Ｉ．ピグメントオレンジ５、１３、１６、１７、３６、４３、５１、Ｃ．Ｉ．ピグメントレッド１、２、３、５、１７、２２、２３、３１、３８、４８：２（パーマネントレッド２Ｂ（Ｃａ））、４８：３、４８：４、４９：１、５２：２、５３：１、５７：１（ブリリアントカーミン６Ｂ）、６０：１、６３：１、６３：２、６４：１、８１、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８４、１８５、１９０、１９３、２０２、２０７、２０８、２０９、２１３、２１９、２２４、２５４、２６４、Ｃ．Ｉ．ピグメントバイオレット１（ローダミンレーキ）、３、５：１、１６、１９、２３、３８、Ｃ．Ｉ．ピグメントブルー１、２、１５（フタロシアニンブルー）、１５：１、１５：２、１５：３、１５：４（フタロシアニンブルー）、１６、１７：１、５６、６０、６３、Ｃ．Ｉ．ピグメントグリーン１、４、７、８、１０、１７、１８、３６などが挙げられる。
【００２９】
染料としては、特に限定されることなく、酸性染料、直接染料、反応性染料、及び塩基性染料が使用可能であり、１種単独で用いてもよく、２種以上を併用してもよい。
染料として、例えば、Ｃ．Ｉ．アシッドイエロー１７，２３，４２，４４，７９，１４２、Ｃ．Ｉ．アシッドレッド５２，８０，８２，２４９，２５４，２８９、Ｃ．Ｉ．アシッドブルー９，４５，２４９、Ｃ．Ｉ．アシッドブラック１，２，２４，９４、Ｃ．Ｉ．フードブラック１，２、Ｃ．Ｉ．ダイレクトイエロー１，１２，２４，３３，５０，５５，５８，８６，１３２，１４２，１４４，１７３、Ｃ．Ｉ．ダイレクトレッド１，４，９，８０，８１，２２５，２２７、Ｃ．Ｉ．ダイレクトブルー１，２，１５，７１，８６，８７，９８，１６５，１９９，２０２、Ｃ．Ｉ．ダイレクドブラック１９，３８，５１，７１，１５４，１６８，１７１，１９５、Ｃ．Ｉ．リアクティブレッド１４，３２，５５，７９，２４９、Ｃ．Ｉ．リアクティブブラック３，４，３５などが挙げられる。
【００３０】
インク中の色材の含有量は、画像濃度の向上、良好な定着性や吐出安定性の点から、０．１質量％以上１５質量％以下が好ましく、１質量％以上１０質量％以下がより好ましい。
【００３１】
顔料を分散してインクを得る方法としては、顔料に親水性官能基を導入して自己分散性顔料とする方法、顔料の表面を樹脂で被覆して分散させる方法、分散剤を用いて分散させる方法、などが挙げられる。
顔料に親水性官能基を導入して自己分散性顔料とする方法としては、例えば、顔料（例えばカーボン）にスルホン基やカルボキシル基等の官能基を付加することで、水中に分散可能とする方法が挙げられる。
顔料の表面を樹脂で被覆して分散させる方法としては、顔料をマイクロカプセルに包含させ、水中に分散可能とする方法が挙げられる。これは、樹脂被覆顔料と言い換えることができる。この場合、インクに配合される顔料はすべて樹脂に被覆されている必要はなく、本発明の効果が損なわれない範囲において、被覆されない顔料や、部分的に被覆された顔料がインク中に分散していてもよい。
分散剤を用いて分散させる方法としては、界面活性剤に代表される、公知の低分子型の分散剤、高分子型の分散剤を用いて分散する方法が挙げられる。
分散剤としては、顔料に応じて例えば、アニオン界面活性剤、カチオン界面活性剤、両性界面活性剤、ノニオン界面活性剤等を使用することが可能である。
分散剤として、竹本油脂株式会社製ＲＴ−１００（ノニオン系界面活性剤）や、ナフタレンスルホン酸Ｎａホルマリン縮合物も、分散剤として好適に使用できる。
分散剤は１種を単独で用いても、２種以上を併用してもよい。
【００３２】
＜顔料分散体＞
顔料に、水や有機溶剤などの材料を混合してインクを得ることが可能である。また、顔料と、その他水や分散剤などを混合して顔料分散体としたものに、水や有機溶剤などの材料を混合してインクを製造することも可能である。
顔料分散体は、水、顔料、顔料分散剤、必要に応じてその他の成分を混合、分散し、粒径を調整して得られる。分散は分散機を用いるとよい。
顔料分散体における顔料の粒径については特に制限はないが、顔料の分散安定性が良好となり、吐出安定性、画像濃度などの画像品質も高くなる点から、最大個数換算で最大頻度は２０ｎｍ以上５００ｎｍ以下が好ましく、２０ｎｍ以上１５０ｎｍ以下がより好ましい。顔料の粒径は、粒度分析装置（ナノトラック  Ｗａｖｅ−ＵＴ１５１、マイクロトラック・ベル株式会社製）を用いて測定することができる。
顔料分散体における顔料の含有量は、特に制限はなく、目的に応じて適宜選択することができるが、良好な吐出安定性が得られ、また、画像濃度を高める点から、０．１質量％以上５０質量％以下が好ましく、０．１質量％以上３０質量％以下がより好ましい。
顔料分散体に対し、必要に応じて、フィルター、遠心分離装置などで粗大粒子をろ過し、脱気することが好ましい。
【００３３】
＜有機溶剤＞
本発明に使用する有機溶剤としては特に制限されず、水溶性有機溶剤を用いることができる。例えば、多価アルコール類、多価アルコールアルキルエーテル類や多価アルコールアリールエーテル類等のエーテル類、含窒素複素環化合物、アミド類、アミン類、含硫黄化合物類などが挙げられる。
多価アルコール類としては、例えば、エチレングリコール、ジエチレングリコール、１，２−プロパンジオール、１，３−プロパンジオール、１，２−ブタンジオール、１，３−ブタンジオール、１，４−ブタンジオール、２，３−ブタンジオール、３−メチル−１，３−ブタンジオール、トリエチレングリコール、ポリエチレングリコール、ポリプロピレングリコール、１，２−ペンタンジオール、１，３−ペンタンジオール、１，４−ペンタンジオール、２，４−ペンタンジオール、１，５−ペンタンジオール、１，２−ヘキサンジオール、１，６−ヘキサンジオール、１，３−ヘキサンジオール、２，５−ヘキサンジオール、１，５−ヘキサンジオール、グリセリン、１，２，６−ヘキサントリオール、２−エチル−１，３−ヘキサンジオール、エチル−１，２，４−ブタントリオール、１，２，３−ブタントリオール、２，２，４−トリメチル−１，３−ペンタンジオール、ペトリオールなどが挙げられる。
多価アルコールアルキルエーテル類としては、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテルなどが挙げられる。
多価アルコールアリールエーテル類としては、エチレングリコールモノフェニルエーテル、エチレングリコールモノベンジルエーテルなどが挙げられる。
含窒素複素環化合物としては、２−ピロリドン、Ｎ−メチル−２−ピロリドン、Ｎ−ヒドロキシエチル−２−ピロリドン、１，３−ジメチル−２−イミダゾリジノン、ε−カプロラクタム、γ−ブチロラクトンなどが挙げられる。
アミド類としては、ホルムアミド、Ｎ−メチルホルムアミド、Ｎ，Ｎ−ジメチルホルムアミド、３−メトキシ−Ｎ，Ｎ-ジメチルプロピオンアミド、３−ブトキシ−Ｎ，Ｎ-ジメチルプロピオンアミドなどが挙げられる。
アミン類としては、モノエタノールアミン、ジエタノールアミン、トリエチルアミンなどが挙げられる。
含硫黄化合物類としては、ジメチルスルホキシド、スルホラン、チオジエタノールなどが挙げられる。
その他の有機溶剤としては、プロピレンカーボネート、炭酸エチレンなどが挙げられる。
湿潤剤として機能するだけでなく、良好な乾燥性を得られることから、沸点が２５０℃以下の有機溶剤を用いることが好ましい。
【００３４】
有機溶剤として、炭素数８以上のポリオール化合物、及びグリコールエーテル化合物も好適に使用される。
炭素数８以上のポリオール化合物としては、例えば、２−エチル−１，３−ヘキサンジオール、２，２，４−トリメチル−１，３−ペンタンジオールなどが挙げられる。
グリコールエーテル化合物としては、例えば、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類；エチレングリコールモノフェニルエーテル、エチレングリコールモノベンジルエーテル等の多価アルコールアリールエーテル類などが挙げられる。
【００３５】
炭素数８以上のポリオール化合物、及びグリコールエーテル化合物は、記録媒体として紙を用いた場合に、インクの浸透性を向上させることができる。
【００３６】
有機溶剤のインク中における含有量は、特に制限はなく、目的に応じて適宜選択することができるが、インクの乾燥性及び吐出信頼性の点から、１０質量％以上６０質量％以下が好ましく、２０質量％以上６０質量％以下がより好ましい。
【００３７】
＜水＞
水としては、例えば、イオン交換水、限外濾過水、逆浸透水、蒸留水等の純水、又は超純水を用いることができる。
インクにおける水の含有量は、特に制限はなく、目的に応じて適宜選択することができるが、インクの乾燥性及び吐出信頼性の点から、１０質量％以上９０質量％以下が好ましく、２０質量％以上６０質量％以下がより好ましい。
【００３８】
＜添加剤＞
インクには、必要に応じて、界面活性剤、消泡剤、防腐防黴剤、防錆剤、ｐＨ調整剤等を加えてもよい。
【００３９】
−界面活性剤−
インク中に含まれる界面活性剤としては、上述したように、上記一般式（１）及び（２）で表されるポリオキシアルキレンアルキルエーテル系界面活性剤が用いられる。
また、目的に応じて更にシリコーン系界面活性剤、フッ素系界面活性剤、両性界面活性剤、ノニオン系界面活性剤、アニオン系界面活性剤を併用することもできる。
シリコーン系界面活性剤としては、特に制限はなく、目的に応じて適宜選択することができる。中でも高ｐＨでも分解しないものが好ましい。シリコーン系界面活性剤としては、例えば、側鎖変性ポリジメチルシロキサン、両末端変性ポリジメチルシロキサン、片末端変性ポリジメチルシロキサン、側鎖両末端変性ポリジメチルシロキサン等が挙げられる。変性基としてポリオキシエチレン基、ポリオキシエチレンポリオキシプロピレン基を有するものが、水系界面活性剤として良好な性質を示すので特に好ましい。また、シリコーン系界面活性剤として、ポリエーテル変性シリコーン系界面活性剤を用いることもでき、例えば、ポリアルキレンオキシド構造をジメチルシロキサンのＳｉ部側鎖に導入した化合物等が挙げられる。
フッ素系界面活性剤としては、例えば、パーフルオロアルキルスルホン酸化合物、パーフルオロアルキルカルボン酸化合物、パーフルオロアルキルリン酸エステル化合物、パーフルオロアルキルエチレンオキサイド付加物及びパーフルオロアルキルエーテル基を側鎖に有するポリオキシアルキレンエーテルポリマー化合物が、起泡性が小さいので特に好ましい。パーフルオロアルキルスルホン酸化合物としては、例えば、パーフルオロアルキルスルホン酸、パーフルオロアルキルスルホン酸塩等が挙げられる。パーフルオロアルキルカルボン酸化合物としては、例えば、パーフルオロアルキルカルボン酸、パーフルオロアルキルカルボン酸塩等が挙げられる。パーフルオロアルキルエーテル基を側鎖に有するポリオキシアルキレンエーテルポリマー化合物としては、パーフルオロアルキルエーテル基を側鎖に有するポリオキシアルキレンエーテルポリマーの硫酸エステル塩、パーフルオロアルキルエーテル基を側鎖に有するポリオキシアルキレンエーテルポリマーの塩等が挙げられる。これらフッ素系界面活性剤における塩の対イオンとしては、Ｌｉ、Ｎａ、Ｋ、ＮＨ４、ＮＨ３ＣＨ２ＣＨ２ＯＨ、ＮＨ２（ＣＨ２ＣＨ２ＯＨ）２、ＮＨ（ＣＨ２ＣＨ２ＯＨ）３等が挙げられる。
両性界面活性剤としては、例えばラウリルアミノプロピオン酸塩、ラウリルジメチルベタイン、ステアリルジメチルベタイン、ラウリルジヒドロキシエチルベタインなどが挙げられる。
ノニオン系界面活性剤としては、例えば、ポリオキシエチレンアルキルフェニルエーテル、ポリオキシエチレンアルキルエステル、ポリオキシエチレンアルキルアミン、ポリオキシエチレンアルキルアミド、ポリオキシエチレンプロピレンブロックポリマー、ソルビタン脂肪酸エステル、ポリオキシエチレンソルビタン脂肪酸エステル、アセチレンアルコールのエチレンオキサイド付加物などが挙げられる。
アニオン系界面活性剤としては、例えば、ポリオキシエチレンアルキルエーテル酢酸塩、ドデシルベンゼンスルホン酸塩、ラウリル酸塩、ポリオキシエチレンアルキルエーテルサルフェートの塩、などが挙げられる。
これらは、１種を単独で用いても、２種以上を併用してもよい。
【００４０】
前記シリコーン系界面活性剤としては、特に制限はなく、目的に応じて適宜選択することができるが、例えば、側鎖変性ポリジメチルシロキサン、両末端変性ポリジメチルシロキサン、片末端変性ポリジメチルシロキサン、側鎖両末端変性ポリジメチルシロキサンなどが挙げられ、変性基としてポリオキシエチレン基、ポリオキシエチレンポリオキシプロピレン基を有するポリエーテル変性シリコーン系界面活性剤が水系界面活性剤として良好な性質を示すので特に好ましい。
このような界面活性剤としては、適宜合成したものを使用してもよいし、市販品を使用してもよい。市販品としては、例えば、ビックケミー株式会社、信越化学工業株式会社、東レ・ダウコーニング・シリコーン株式会社、日本エマルジョン株式会社、共栄社化学などから入手できる。
上記のポリエーテル変性シリコーン系界面活性剤としては、特に制限はなく、目的に応じて適宜選択することができ、例えば、一般式（Ｓ−１）式で表される、ポリアルキレンオキシド構造をジメチルポリシロキサンのＳｉ部側鎖に導入したものなどが挙げられる。
【００４１】
【化５】
2022003104.tif 000006
（但し、一般式（Ｓ−１）式中、ｍ、ｎ、ａ、及びｂは、それぞれ独立に、整数を表し、Ｒは、アルキレン基を表し、Ｒ’は、アルキル基を表す。）
【００４２】
上記のポリエーテル変性シリコーン系界面活性剤としては、市販品を用いることができ、例えば、ＫＦ−６１８、ＫＦ−６４２、ＫＦ−６４３（信越化学工業株式会社）、ＥＭＡＬＥＸ−ＳＳ−５６０２、ＳＳ−１９０６ＥＸ（日本エマルジョン株式会社）、ＦＺ−２１０５、ＦＺ−２１１８、ＦＺ−２１５４、ＦＺ−２１６１、ＦＺ−２１６２、ＦＺ−２１６３、ＦＺ−２１６４（東レ・ダウコーニング・シリコーン株式会社）、ＢＹＫ−３３、ＢＹＫ−３８７（ビックケミー株式会社）、ＴＳＦ４４４０、ＴＳＦ４４５２、ＴＳＦ４４５３（東芝シリコン株式会社）などが挙げられる。
【００４３】
前記フッ素系界面活性剤としては、フッ素置換した炭素数が２〜１６の化合物が好ましく、フッ素置換した炭素数が４〜１６である化合物がより好ましい。
フッ素系界面活性剤としては、パーフルオロアルキルリン酸エステル化合物、パーフルオロアルキルエチレンオキサイド付加物、及びパーフルオロアルキルエーテル基を側鎖に有するポリオキシアルキレンエーテルポリマー化合物などが挙げられる。
これらの中でも、パーフルオロアルキルエーテル基を側鎖に有するポリオキシアルキレンエーテルポリマー化合物は起泡性が少ないため好ましく、特に一般式（Ｆ−１）及び一般式（Ｆ−２）のいずれかで表されるフッ素系界面活性剤が好ましい。
【００４４】
【化６】
2022003104.tif 000007
上記一般式（Ｆ−１）で表される化合物において、水溶性を付与するためにｍは０〜１０の整数が好ましく、ｎは０〜４０の整数が好ましい。
【００４５】
［一般式（Ｆ−２）］
ＣｎＦ２ｎ＋−ＣＨ２ＣＨ(ＯＨ)ＣＨ２−Ｏ−(ＣＨ２ＣＨ２Ｏ)ａ−Ｙ
上記一般式（Ｆ−２）で表される化合物において、ＹはＨ、又はＣｍＦ２ｍ＋１でｍは１〜６の整数、又はＣＨ2ＣＨ(ＯＨ)ＣＨ２−ＣｍＦ２ｍ＋１でｍは４〜６の整数、又はＣｐＨ２Ｐ＋１でｐは１〜１９の整数である。ｎは１〜６の整数である。ａは４〜１４の整数である。
上記のフッ素系界面活性剤としては市販品を使用してもよい。
【００４６】
この市販品としては、例えば、サーフロンＳ−１１１、Ｓ−１１２、Ｓ−１１３、Ｓ−１２１、Ｓ−１３１、Ｓ−１３２、Ｓ−１４１、Ｓ−１４５（いずれも、旭硝子株式会社製）；フルラードＦＣ−９３、ＦＣ−９５、ＦＣ−９８、ＦＣ−１２９、ＦＣ−１３５、ＦＣ−１７０Ｃ、ＦＣ−４３０、ＦＣ−４３１（いずれも、住友スリーエム株式会社製）；メガファックＦ−４７０、Ｆ−１４０５、Ｆ−４７４（いずれも、ＤＩＣ株式会社製）；ゾニール（Ｚｏｎｙｌ）ＴＢＳ、ＦＳＰ、ＦＳＡ、ＦＳＮ−１００、ＦＳＮ、ＦＳＯ−１００、ＦＳＯ、ＦＳ−３００、ＵＲ、キャプストーンＦＳ−３０、ＦＳ−３１、ＦＳ−３１００、ＦＳ−３４、ＦＳ−３５（いずれも、Ｃｈｅｍｏｕｒｓ社製）；ＦＴ−１１０、ＦＴ−２５０、ＦＴ−２５１、ＦＴ−４００Ｓ、ＦＴ−１５０、ＦＴ−４００ＳＷ（いずれも、株式会社ネオス製）、ポリフォックスＰＦ−１３６Ａ，ＰＦ−１５６Ａ、ＰＦ−１５１Ｎ、ＰＦ−１５４、ＰＦ−１５９（オムノバ社製）、ユニダインＤＳＮ−４０３Ｎ（ダイキン工業株式会社製）などが挙げられ、これらの中でも、良好な印字品質、特に発色性、紙に対する浸透性、濡れ性、均染性が著しく向上する点から、Ｃｈｅｍｏｕｒｓ社製のＦＳ−３１００、ＦＳ−３４、ＦＳ−３００、株式会社ネオス製のＦＴ−１１０、ＦＴ−２５０、ＦＴ−２５１、ＦＴ−４００Ｓ、ＦＴ−１５０、ＦＴ−４００ＳＷ、オムノバ社製のポリフォックスＰＦ−１５１Ｎ、及びダイキン工業株式会社製のユニダインＤＳＮ−４０３Ｎが特に好ましい。
【００４７】
インク中における界面活性剤の含有量としては、特に制限はなく、目的に応じて適宜選択することができるが、濡れ性、吐出安定性に優れ、画像品質が向上する点から、０．００１質量％以上５質量％以下が好ましく、０．０５質量％以上５質量％以下がより好ましい。
【００４８】
−消泡剤−
消泡剤としては、特に制限はなく、例えば、シリコーン系消泡剤、ポリエーテル系消泡剤、脂肪酸エステル系消泡剤などが挙げられる。これらは、１種を単独で用いても、２種以上を併用してもよい。これらの中でも、破泡効果に優れる点から、シリコーン系消泡剤が好ましい。
【００４９】
−防腐防黴剤−
防腐防黴剤としては、特に制限はなく、例えば、１，２−ベンズイソチアゾリン−３−オンなどが挙げられる。
【００５０】
−防錆剤−
防錆剤としては、特に制限はなく、例えば、酸性亜硫酸塩、チオ硫酸ナトリウムなどが挙げられる。
【００５１】
−ｐＨ調整剤−
ｐＨ調整剤としては、ｐＨを７以上に調整することが可能であれば、特に制限はなく、ジエタノールアミン、トリエタノールアミン等のアミンなどが挙げられる。
ではない。
【００５２】
インクの物性としては、特に制限はなく、目的に応じて適宜選択することができ、例えば、粘度、表面張力、ｐＨ等が以下の範囲であることが好ましい。
インクの２５℃での粘度は、印字濃度や文字品位が向上し、また、良好な吐出性が得られる点から、５ｍＰａ・ｓ以上３０ｍＰａ・ｓ以下が好ましく、５ｍＰａ・ｓ以上２５ｍＰａ・ｓ以下がより好ましい。ここで、粘度は、例えば、回転式粘度計（東機産業株式会社製、ＲＥ−８０Ｌ）を使用することができる。測定条件としては、２５℃で、標準コーンローター（１°３４’×Ｒ２４）、サンプル液量１．２ｍＬ、回転数５０ｒｐｍ、３分間で測定可能である。
インクの表面張力としては、記録媒体上で好適にインクがレベリングされ、インクの乾燥時間が短縮される点から、２５℃で、３５ｍＮ／ｍ以下が好ましく、３２ｍＮ／ｍ以下がより好ましい。
インクのｐＨとしては、接液する金属部材の腐食防止の観点から、７〜１２が好ましく、８〜１１がより好ましい。
【００５３】
（インクセット）
本発明のインクセットは、シアンインク、マゼンタインク、イエローインク、及びブラックインクから選ばれる少なくとも２つのインクを有するインクセットであって、
前記インクセットを構成するインクは、本発明の前記インクである。
上記のうち２色以上併用したインクセットを使用して記録を行うと、多色画像を形成することができ、全色併用したインクセットを使用して記録を行うと、フルカラー画像を形成することができる。
【００５４】
（印刷用セット）
本発明の印刷用セットは、本発明のインク又は本発明のインクセットにおける各インクと、凝集剤を含む処理液と、を有する。
処理液には、前処理液と後処理液とがある。
【００５５】
＜前処理液＞
前処理液は、凝集剤、有機溶剤、水を含有し、必要に応じて界面活性剤、消泡剤、ｐＨ調整剤、防腐防黴剤、防錆剤等を含有してもよい。
有機溶剤、界面活性剤、消泡剤、ｐＨ調整剤、防腐防黴剤、防錆剤は、インクに用いる材料と同様の材料を使用でき、その他、公知の処理液に用いられる材料を使用できる。
凝集剤の種類は特に限定されず、水溶性カチオンポリマー、酸、多価金属塩等が挙げられる。
【００５６】
＜後処理液＞
後処理液は、透明な層を形成することが可能であれば、特に限定されない。後処理液は、有機溶剤、水、樹脂、界面活性剤、消泡剤、ｐＨ調整剤、防腐防黴剤、防錆剤等、必要に応じて選択し、混合して得られる。また、後処理液は、記録媒体に形成された記録領域の全域に塗布してもよいし、インク像が形成された領域のみに塗布してもよい。
【００５７】
処理液は凝集剤として多価金属塩、有機溶剤、水を含有し必要に応じて界面活性剤、消泡剤、ｐＨ調整剤、防腐防黴剤、防錆剤等を含有してもよい。有機溶剤、界面活性剤、消泡剤、ｐＨ調整剤、防腐防黴剤、防錆剤は、上記インクに用いる材料と同様の材料を使用でき、その他、公知の処理液に用いられる材料を使用できる。
【００５８】
−多価金属塩−
使用可能な多価金属塩としては、２価以上の特定の多価金属イオンと、これら多価金属イオンに結合する陰イオンから構成される。カルシウム塩、マグネシウム塩、ニッケル塩、アルミニウム塩、ホウ素塩、亜鉛塩から選択されるが、より好ましくはカルシウム塩、マグネシウム塩が含まれるが、マグネシウム塩が特に好ましいが、他の金属塩との組み合わせも可能で、これらに限定されるものではない。
【００５９】
−無機金属塩−
無機金属塩としては、特に制限はなく、目的に応じて適宜選択することができ、例えば、カルシウム塩、マグネシウム塩としては、塩化カルシウム、塩化マグネシウム、臭化カルシウム、臭化マグネシウム、硝酸カルシウム、硝酸マグネシウム、硫酸マグネシウムなどが挙げられる。
【００６０】
−有機酸金属塩−
有機酸金属塩としては、特に制限はなく、目的に応じて適宜選択することができ、例えば、パントテン酸、プロピオン酸、アスコルビン酸、酢酸、及び乳酸のカルシウム塩、マグネシウム塩などが挙げられる。
【００６１】
＜記録媒体＞
記録に用いる記録媒体としては、特に限定されないが、普通紙、光沢紙、特殊紙、布、フィルム、ＯＨＰシート、汎用印刷紙などが挙げられる。
【００６２】
記録媒体としては、一般的な記録媒体として用いられるものに限られず、壁紙、床材、タイル等の建材、Ｔシャツなど衣料用等の布、テキスタイル、皮革等を適宜使用することができる。また、記録媒体を搬送する経路の構成を調整することにより、セラミックスやガラス、金属などを使用することもできる。
【００６３】
＜記録物＞
本発明に用いられる記録物は、記録媒体上に、本発明のインクを用いて形成された画像を有してなる。
インクジェット記録装置及びインクジェット記録方法により記録して記録物とすることができる。
【００６４】
＜記録装置、記録方法＞
本発明のインクは、インクジェット記録方式による各種記録装置、例えば、プリンタ、ファクシミリ装置、複写装置、プリンタ／ファックス／コピア複合機、立体造形装置などに好適に使用することができる。
本発明においては、高速印刷の点から、ラインヘッド方式の記録装置が好適に用いられる。
本発明において、記録装置、記録方法とは、記録媒体に対してインクや各種処理液等を吐出することが可能な装置、当該装置を用いて記録を行う方法である。記録媒体とは、インクや各種処理液が一時的にでも付着可能なものを意味する。
この記録装置には、インクを吐出するヘッド部分だけでなく、記録媒体の給送、搬送、排紙に係わる手段、その他、前処理装置、後処理装置と称される装置などを含むことができる。
記録装置、記録方法は、加熱工程に用いる加熱手段、乾燥工程に用いる乾燥手段を有してもよい。加熱手段、乾燥手段には、例えば、記録媒体の印字面や裏面を加熱、乾燥する手段が含まれる。加熱手段、乾燥手段としては、特に限定されないが、例えば、温風ヒーター、赤外線ヒーターを用いることができる。加熱、乾燥は、印字前、印字中、印字後などに行うことができる。
また、記録装置、記録方法は、インクによって文字、図形等の有意な画像が可視化されるものに限定されるものではない。例えば、幾何学模様などのパターン等を形成するもの、３次元像を造形するものも含まれる。
また、記録装置には、特に限定しない限り、吐出ヘッドを移動させるシリアル型装置、吐出ヘッドを移動させないライン型装置のいずれも含まれる。
更に、この記録装置には、卓上型だけでなく、Ａ０サイズの記録媒体への印刷も可能とする広幅の記録装置や、例えばロール状に巻き取られた連続用紙を記録媒体として用いることが可能な連帳プリンタも含まれる。
【００６５】
記録装置の一例について図１乃至図２を参照して説明する。図１は同装置の斜視説明図である。図２はメインタンクの斜視説明図である。記録装置の一例としての画像形成装置４００は、シリアル型画像形成装置である。画像形成装置４００の外装４０１内に機構部４２０が設けられている。ブラック（Ｋ）、シアン（Ｃ）、マゼンタ（Ｍ）、イエロー（Ｙ）の各色用のメインタンク４１０（４１０ｋ、４１０ｃ、４１０ｍ、４１０ｙ）の各インク収容部４１１は、例えばアルミニウムラミネートフィルム等の包装部材により形成されている。インク収容部４１１は、例えば、プラスチックス製の収容容器ケース４１４内に収容される。これによりメインタンク４１０は、各色のインクカートリッジとして用いられる。
一方、装置本体のカバー４０１ｃを開いたときの開口の奥側にはカートリッジホルダ４０４が設けられている。カートリッジホルダ４０４には、メインタンク４１０が着脱自在に装着される。これにより、各色用の供給チューブ４３６を介して、メインタンク４１０の各インク排出口４１３と各色用の吐出ヘッド４３４とが連通し、吐出ヘッド４３４から記録媒体へインクを吐出可能となる。
【００６６】
この記録装置には、インクを吐出する部分だけでなく、前処理装置、後処理装置と称される装置などを含むことができる。
前処理装置、後処理装置の一態様として、ブラック（Ｋ）、シアン（Ｃ）、マゼンタ（Ｍ）、イエロー（Ｙ）などのインクの場合と同様に、前処理液や、後処理液を有する液体収容部と液体吐出ヘッドを追加し、前処理液や、後処理液をインクジェット記録方式で吐出する態様がある。
前処理装置、後処理装置の他の態様として、インクジェット記録方式以外の、例えば、ブレードコート法、ロールコート法、スプレーコート法による前処理装置、後処理装置を設ける態様がある。
【００６７】
本発明のインクの用途は、特に制限はなく、目的に応じて適宜選択することができ、例えば、印刷物、塗料、コーティング材、下地用などに応用することが可能である。更に、インクとして用いて２次元の文字や画像を形成するだけでなく、３次元の立体像（立体造形物）を形成するための立体造形用材料としても用いることができる。
立体造形物を造形するための立体造形装置は、公知のものを使用することができ、特に限定されないが、例えば、インクの収容手段、供給手段、吐出手段や乾燥手段等を備えるものを使用することができる。立体造形物には、インクを重ね塗りするなどして得られる立体造形物が含まれる。また、記録媒体等の基材上にインクを付与した構造体を加工してなる成形加工品も含まれる。前記成形加工品は、例えば、シート状、フィルム状に形成された記録物や構造体に対して、加熱延伸や打ち抜き加工等の成形加工を施したものであり、例えば、自動車、ＯＡ機器、電気・電子機器、カメラ等のメーターや操作部のパネルなど、表面を加飾後に成形する用途に好適に使用される。
【００６８】
また、本発明の用語における、画像形成、記録、印字、印刷等は、いずれも同義語とする。
記録媒体、メディア、被印刷物は、いずれも同義語とする。
【実施例】
【００６９】
以下、本発明の実施例を説明するが、本発明は、これらの実施例に何ら限定されるものではない。
【００７０】
（顔料分散液の調製例１）
−ブラック顔料分散液の調製−
ＣＴＡＢ比表面積が１５０ｍ２／ｇ、ＤＢＰ吸油量１００ｍＬ／１００ｇのカーボンブラック９０ｇを、２．５規定の硫酸ナトリウム溶液３，０００ｍＬに添加し、温度６０℃、速度３００ｒｐｍで攪拌し、１０時間反応させて酸化処理を行った。得られた反応液を濾過し、濾別したカーボンブラックを水酸化ナトリウム溶液で中和し、限外濾過を行った。得られたカーボンブラックを水洗し、乾燥させて、顔料濃度が１５質量％となるように純水中に分散させ、ブラック顔料分散液を得た。
【００７１】
（顔料分散液の調製例２＞
−イエロー顔料分散液の調製−
イエロー顔料としてＣ．Ｉ．ピグメントイエロー１２８を低温プラズマ処理しカルボン酸基を導入したイエロー顔料を作製した。これをイオン交換水に分散したものを限外濾過膜により脱塩濃縮して、顔料濃度１５質量％のイエロー顔料分散液を得た。
【００７２】
（顔料分散液の調製例３＞
−マゼンタ顔料分散液の調製−
マゼンタ顔料としてＣ．Ｉ．ピグメントレッド１２２を低温プラズマ処理しカルボン酸基を導入したマゼンタ顔料を作製した。これをイオン交換水に分散したものを限外濾過膜により脱塩濃縮して、顔料濃度１５質量％のマゼンタ顔料分散液を得た。
【００７３】
（顔料分散液の調製例４＞
−シアン顔料分散液の調製−
シアン顔料としてＣ．Ｉ．ピグメントブルー１５：３を低温プラズマ処理しカルボン酸基を導入したシアン顔料を作製した。これをイオン交換水に分散したものを限外濾過膜により脱塩濃縮して、顔料濃度１５質量％のシアン顔料分散液を得た。
【００７４】
（実施例１〜８及び比較例１〜８）
表１〜表８の組成及び含有量にしたがって、常法により、各インクからなる実施例１〜８及び比較例１〜８のインクセットを作製した。
なお、色材としては上記顔料分散液を用いた。顔料濃度１５質量％の顔料分散液を２０質量部配合した（インク中の顔料濃度は６質量％）。
次に、各インクセットを用い、以下のようにして、諸特性を評価した。結果を表１〜表８に示した。
【００７５】
＜色ムラ＞
各インクセットを用い、ラインヘッド方式に改造したインクジェットプリンタ（ＧＸｅ５５００、株式会社リコー製）改造機を用いて、記録媒体としてのＬｕｍｉ  Ａｒｔ  Ｇｒｏｓｓ１３０（Ｓｔｏｒａ  Ｅｎｓｏ社製）に光沢紙−きれいモード、色補正なしを選択し、ベタ画像を印刷し、下記の基準により、色ムラ（ビーディング）の目視判定を行った。なお、Ｂ以上が実使用可能なレベルである。
［評価基準］
ＡＡ：全く無し
Ａ：１５ｃｍ離れたところから色ムラが僅かに確認できる
Ｂ：３０ｃｍ離れたところから色ムラが僅かに確認できる
Ｃ：１ｍ離れたところからでも色ムラが確認できる
Ｄ：１．５ｍ以上離れたところからでも色ムラが確認できる
【００７６】
＜ブラックの光学濃度（ＯＤ）の測定＞
各インクセットのブラックインク（Ｂｋ）を用い、ラインヘッド方式に改造したインクジェットプリンタ（ＧＸｅ５５００、株式会社リコー製）改造機を用いて、記録媒体としてのＬｕｍｉ  Ａｒｔ  Ｇｒｏｓｓ１３０（Ｓｔｏｒａ  Ｅｎｓｏ社製）に光沢紙−きれいモード、色補正なしを選択し、１００％付着量ベタの３／５倍付着量のチャートを印字し、ブラックの光学濃度（ＯＤ）を分光測色濃度計（装置名：Ｘ−Ｒｉｔｅ９３９、Ｘ−Ｒｉｔｅ社製）で測定を行い、以下の基準で評価した。なお、Ｂ以上が実使用可能なレベルである。
［評価基準］
Ａ：１．０以上
Ｂ：０．９以上１．０未満
Ｃ：０．８以上０．９未満
Ｄ：０．８未満
【００７７】
＜彩度＞
各インクセットを用い、ラインヘッド方式に改造したインクジェットプリンタ（ＧＸｅ５５００、株式会社リコー製）改造機を用いて、記録媒体としてのＬｕｍｉ  Ａｒｔ  Ｇｒｏｓｓ１３０（Ｓｔｏｒａ  Ｅｎｓｏ社製）に光沢紙−きれいモード、色補正なしを選択し、ジャパンカラー測定チャートを印刷し、ジャパンカラーカバー率を測定し、下記基準により彩度を評価した。なお、ジャパンカラーカバー率が高いほど彩度が高いことを示す。Ｂ以上が実使用可能なレベルである。
［評価基準］
Ａ：ジャパンカラーカバー率が９９％以上
Ｂ：ジャパンカラーカバー率が９８％以上９９％未満
Ｃ：ジャパンカラーカバー率が９５％以上９８％未満
Ｄ：ジャパンカラーカバー率が９５％未満
【００７８】
＜インクの保存安定性＞
各インクを５０ｇガラス瓶に取り分け、５０℃で１か月の恒温保存を実施した。その際の初期からの粘度変化率を下記式により算出し、下記基準により保存安定性を評価した。なお、Ｂ以上が実使用可能レベルである。
各インクについて、コーンプレート型回転粘度計（装置名：ＶＩＳＣＯＭＥＴＥＲ  ＴＶ−２２、東機産業株式会社製）を用いて、恒温循環水の温度が２５℃、回転数が５０ｒｐｍ、及びせん断速度が１９１．４ｓｅｃ−１の条件で、保存前後の粘度の測定を行った。
【数１】
2022003104.tif 000008
［評価基準］
Ａ：粘度変化率が２％未満
Ｂ：粘度変化率が２％以上４％以下
Ｃ：粘度変化率が４％より大きく６％以下
Ｄ：粘度変化率が６％より大きい
【００７９】
【表１】
2022003104.tif 000009
【００８０】
【表２】
2022003104.tif 000010
【００８１】
【表３】
2022003104.tif 000011
【００８２】
【表４】
2022003104.tif 000012
【００８３】
【表５】
2022003104.tif 000013
【００８４】
【表６】
2022003104.tif 000014
【００８５】
【表７】
2022003104.tif 000015
【００８６】
【表８】
2022003104.tif 000016
【００８７】
（実施例９〜１２及び比較例９〜１２）
表９〜表１２の組成及び含有量にしたがって、常法により、各インクからなる実施例９〜１２及び比較例９〜１２のインクセットを作製した。
なお、色材としては上記顔料分散液を用いた。顔料濃度１５質量％の顔料分散液を２０質量部配合した（インク中の顔料濃度は６質量％）。
次に、各インクセットを用い、実施例１〜８及び比較例１〜８と同様にして、「色ムラ」、「ブラックの光学濃度（ＯＤ）」、「彩度」、及び「インクの保存安定性」を評価した。また、以下のようにして、定着性、起泡性及び消泡性を評価した。結果を表９〜表１２に示した。
【００８８】
＜定着性＞
各インクを用い、ラインヘッド方式に改造したインクジェットプリンタ（ＧＸｅ５５００、株式会社リコー製）改造機を用い、記録媒体としてのＬｕｍｉ  Ａｒｔ  Ｇｒｏｓｓ１３０（Ｓｔｏｒａ  Ｅｎｓｏ社製）に光沢紙−きれいモード、色補正なしを選択し、ベタ画像を印刷し、８０℃の恒温槽（小型インキュベーター  ＩＣ−１５０ＭＡ  ＡＳＯＮＥ社製）に５秒間静置させ、取り出した。その後、摩擦用試験紙（Ｌｕｍｉ  Ａｒｔ  Ｇｒｏｓｓ１３０）を張り付けたクロックメーター（ＤＡＩＥＩ  ＫＡＧＡＫＵ  ＳＥＩＫＩ社製、型式Ｃ−１）で、ベタ画像を２０往復擦過させた。摩擦用試験紙にインクで汚染された画像濃度を測定し、下記の基準で定着性を評価した。なお、Ｂ以上が実使用可能なレベルである。
［評価基準］
Ａ：画像濃度が０．０２未満
Ｂ：画像濃度が０．０２以上０．０５未満
Ｃ：画像濃度が０．０５以上０．１０未満
Ｄ：画像濃度が０．１０以上
【００８９】
＜起泡性及び消泡性＞
ラボランスクリュー管瓶１１０ｍＬに各インクを２０ｇ入れ、２５℃の実験室環境で２４時間放置した。その後、手で３０回、ラボランスクリュー管瓶を上下に振った後、３０秒間静置させた。液面からの泡の高さから、下記の基準で起泡性及び消泡性を評価した。なお、Ｂ以上が実使用可能なレベルである。
［評価基準］
Ａ：１ｍｍ未満
Ｂ：１ｍｍ以上５ｍｍ未満
Ｃ：５ｍｍ以上２０ｍｍ未満
Ｄ：２０ｍｍ以上
【００９０】
【表９】
2022003104.tif 000017
【００９１】
【表１０】
2022003104.tif 000018
【００９２】
【表１１】
2022003104.tif 000019
【００９３】
【表１２】
2022003104.tif 000020
【００９４】
（前処理液の製造例１）
＜前処理液１の調製＞
下記表１３に記載の処方を調合後、混合撹拌し、平均孔径５μｍのフィルター（ザルトリウス社製、ミニザルト）で濾過し、前処理液１を調製した。
【００９５】
【表１３】
2022003104.tif 000021
【００９６】
（実施例１３）
記録媒体としてのＬｕｍｉ  Ａｒｔ  Ｇｒｏｓｓ１３０（Ｓｔｏｒａ  Ｅｎｓｏ社製）に、予め、バーコーターＮｏ．１で前処理液１を４０ｍｇ／Ａ４サイズになるように塗工した後、９０℃にて３０秒間乾燥させた。次に、表１４に記載の各インクセットを用い、ラインヘッド方式に改造したインクジェットプリンタ（ＧＸｅ５５００、株式会社リコー製）改造機を用いて、光沢紙−きれいモード、色補正なしを選択し、ベタ画像を印刷した。
次に、実施例１〜８及び比較例１〜８と同様にして、「色ムラ」、「ブラックの光学濃度（ＯＤ）」、「彩度」、及び「インクの保存安定性」を評価した。結果を表１４に示した。
【００９７】
【表１４】
2022003104.tif 000022
【００９８】
表１〜表１２、表１４における各成分の詳細な内容については、以下のとおりである。
【００９９】
＊上記一般式（１）で表される化合物（ｎ＝４〜１０）：ポリオキシアルキレンアルキルエーテル系界面活性剤、Ｔｒｉｔｏｎ  ＨＷ−１０００、ダウ・ケミカル社製、ＨＬＢ値：１０
＊上記一般式（２）で表される化合物（ｎ１＝２、ｎ２＝２）：ポリオキシアルキレンアルキルエーテル系界面活性剤、ＬＦＥ−１４１０、ダウ・ケミカル社製、ＨＬＢ値：８
＊スーパーフレックス１５０：ポリウレタン樹脂、第一工業製薬株式会社（体積平均粒径：１００ｎｍ）
＊モビニール５４５０：スチレン−アクリル樹脂、日本合成化学工業株式会社（体積平均粒径：５０ｎｍ）
＊プロキセルＬＶ：アビシア社製
【０１００】
本発明の態様としては、例えば、以下のとおりである。
＜１＞  色材、有機溶剤、下記一般式（１）で表される化合物、及び下記一般式（２）で表される化合物を含有することを特徴とするインクである。
【化７】
2022003104.tif 000023
ただし、前記一般式（１）中、ｎは４〜１０の整数を表す。
【化８】
2022003104.tif 000024
ただし、前記一般式（２）中、ｎ１は１〜２の整数、ｎ２は１〜２の整数を表す。
＜２＞  前記一般式（１）において、ｎは６〜９の数を表す、前記＜１＞に記載のインクである。
＜３＞  前記一般式（１）で表される化合物のＨＬＢ値が１０以上である、前記＜１＞から＜２＞のいずれかに記載のインクである。
＜４＞  前記一般式（２）で表される化合物のＨＬＢ値が８以下である、前記＜１＞から＜３＞のいずれかに記載のインクである。
＜５＞  前記一般式（１）で表される化合物の含有量が、０．０５質量％以上１．５質量％以下である、前記＜１＞から＜４＞のいずれかに記載のインクである。
＜６＞  前記一般式（１）で表される化合物の含有量をＡ（質量％）とし、前記一般式（２）で表される化合物の含有量をＢ（質量％）とすると、次式、１≦Ａ／Ｂ≦１５、を充たす、前記＜１＞から＜５＞のいずれかに記載のインクである。
＜７＞  更にポリエーテル変性ポリシロキサンを含有し、前記ポリエーテル変性ポリシロキサンの含有量が０．１質量％以上２質量％以下である、前記＜１＞から＜６＞のいずれかに記載のインクである。
＜８＞  前記一般式（２）で表される化合物の含有量をＢ（質量％）とし、前記ポリエーテル変性ポリシロキサンの含有量をＣ（質量％）とすると、次式、１≦Ｃ／Ｂ≦２、を充たす、前記＜７＞に記載のインクである。
＜９＞  シアンインク、マゼンタインク、イエローインク、及びブラックインクから選ばれる少なくとも２つのインクを有するインクセットであって、
前記インクセットを構成するインクは、前記＜１＞から＜８＞のいずれかに記載のインクであるインクセットである。
＜１０＞  前記＜１＞から＜８＞のいずれかに記載のインク又は前記＜９＞に記載のインクセットと、
凝集剤を含む処理液と、
を有することを特徴とする印刷用セットである。
＜１１＞  前記＜１＞から＜８＞のいずれかに記載のインク又は前記＜９＞に記載のインクセットと、
前記インク又は前記インクセットにおける各インクを収容する収容部と、
前記インク又は前記インクセットにおける各インクを付与するインク付与手段と、
を有することを特徴とする印刷装置である。
＜１２＞  前記＜１＞から＜８＞のいずれかに記載のインク又は前記＜９＞に記載のインクセットにおける各インクをインク付与手段から付与することを特徴とする印刷方法である。
【０１０１】
前記＜１＞から＜８＞のいずれかに記載のインク、前記＜９＞に記載のインクセット、前記＜１０＞に記載の印刷用セット、前記＜１１＞に記載の印刷装置、及び前記＜１２＞に記載の印刷方法によると、従来における諸問題を解決し、本発明の目的を達成することができる。
【符号の説明】
【０１０２】
４００      画像形成装置
４０１      画像形成装置の外装
４０１ｃ      装置本体のカバー
４０４      カートリッジホルダ
４１０      メインタンク
４１０ｋ、４１０ｃ、４１０ｍ、４１０ｙ      ブラック（Ｋ）、シアン（Ｃ）、マゼンタ（Ｍ）、イエロー（Ｙ）の各色用のメインタンク
４１１      インク収容部
４１３      インク排出口
４１４      収容容器ケース
４２０      機構部
４３４      吐出ヘッド
４３６      供給チューブ
【先行技術文献】
【特許文献】
【０１０３】
【特許文献１】特開２０１８−１０４４９０号公報
【図１】
2022003104.tif 000029
【図２】
2022003104.tif 000030